(57)【要約】【課題】本発明の課題は、書き味を向上し、筆跡にカスレや泣きボテがなく、筆記性が良好である油性ボールペン用インキ組成物およびそれを用いた油性ボールペンを得ることである。【解決手段】着色剤、アミド系溶剤、ポリアクリル酸樹脂を含んでなることを特徴とする油性ボールペン用インキ組成物。【選択図】なし【特許請求の範囲】
【請求項１】
着色剤、アミド系溶剤、ポリアクリル酸樹脂を含んでなることを特徴とする油性ボールペン用インキ組成物。
【請求項２】
前記アミド系溶剤が、β−アルコキシプロピオンアミドであることを特徴とする請求項１に記載の油性ボールペン用インキ組成物。
【請求項３】
前記アミド系溶剤の含有量が、油性ボールペンインキ組成物中の全溶剤の含有量に対して、５０％以上であることを特徴とする請求項１または２に記載の油性ボールペン用インキ組成物。
【請求項４】
前記油性ボールペン用インキ組成物に、界面活性剤を含んでなることを特徴とする請求項１ないし３のいずれか１項に記載の油性ボールペン用インキ組成物。
【請求項５】
請求項１ないし４のいずれか１項に記載の油性ボールペン用インキ組成物の２０℃における粘性指数ｎが、０．２〜０．６であることを特徴とする油性ボールペン用インキ組成物。
【請求項６】
インキ収容筒の先端部に、ボールを回転自在に抱持したボールペンチップを有し、前記インキ収容筒内に請求項１ないし５のいずれか１項に記載の油性ボールペン用インキ組成物を収容してなることを特徴とする油性ボールペン。
【発明の詳細な説明】
【技術分野】
【０００１】
本発明は油性ボールペン用インキ組成物およびそれを用いた油性ボールペンに関するものである。
【背景技術】
【０００２】
油性ボールペンは筆記時にボールとチップ本体との間の筆記抵抗によって、ボールペンの書き味に影響を及ぼしやすく、特に、ボールペンは他の種類の筆記具と異なり、先端にステンレス鋼などからなる金属チップと、該金属チップのボール受け座に抱持される超鋼などの金属からなる転写ボールと、からなるボールペンチップをインキ収容筒に装着した構成を有するが、筆記時にボールの回転によって、筆跡にカスレ、点ムラなどの発生や、書き味が劣ったり、チップ先端のインキ残りによる泣きボテという欠点があった。
【０００３】
こうした問題を解決するため、ボールとチップ本体との筆記抵抗を抑制するために、潤滑性向上を目的として、様々な潤滑剤などを用いた油性ボールペン用インキ組成物が多数提案されている。
【０００４】
このような添加剤を用いた油性ボールペン用インキ組成物としては、アルキルβ−Ｄ−グルコシドを用いたものとしては、特開平５−３３１４０３号公報「油性ボールペンインキ」、平均分子量が２００〜４００００００であるポリエチレングリコールを用いたものとしては、特開平７−１９６９７１号公報「油性ボールペン用インキ組成物」、Ｎ−アシルアミノ酸、Ｎ−アシルメチルタウリン酸、Ｎ−アシルメチルアラニンを用いたものとしては、特開２００７−１７６９９５号公報「油性ボールペン用インキ」、デカマカデミアナッツ油脂肪酸デカグリセリルと、アルキル基の炭素数が１６以上であり常温で固体のポリオキシエチレンアルキルエーテルとを少なくとも含有するものとしては、特開２００８−８８２６４号公報「ボールペン用油性インキ組成物」等に開示されている。
【先行技術文献】
【特許文献】
【０００５】
【特許文献１】「特開平５−３３１４０３号公報」
【特許文献２】「特開平７−１９６９７１号公報」
【特許文献３】「特開２００７−１７６９９５号公報」
【特許文献４】「特開２００８−８８２６４号公報」
【発明の概要】
【発明が解決しようとする課題】
【０００６】
しかし、特許文献１〜４のような各種添加剤を用いた場合、ある程度、ボールとチップ本体との間の筆記抵抗をある程度低減することはできるが、書き味を満足できるものではなく、さらに筆跡にカスレ、泣きボテなどの筆記性は改善できず、改良の余地があった。また、新たな潤滑剤などを用いた場合では、他のインキ成分との相性もあり、インキ中での経時安定性に影響が出やすい。
【０００７】
本発明の目的は、書き味を向上し、筆跡にカスレや泣きボテがなく、筆記性が良好である油性ボールペン用インキ組成物およびそれを用いた油性ボールペンを得ることである。
【課題を解決するための手段】
【０００８】
本発明は、上記課題を解決するために 
「１．着色剤、アミド系溶剤、ポリアクリル酸樹脂を含んでなることを特徴とする油性ボールペン用インキ組成物。
２．前記アミド系溶剤が、β−アルコキシプロピオンアミドであることを特徴とする第１項に記載の油性ボールペン用インキ組成物。 
３．前記アミド系溶剤の含有量が、油性ボールペンインキ組成物中の全溶剤の含有量に対して、５０％以上であることを特徴とする第１項または第２項に記載の油性ボールペン用インキ組成物。 
４．前記油性ボールペン用インキ組成物に、界面活性剤を含んでなることを特徴とする第１項ないし第３項のいずれか１項に記載の油性ボールペン用インキ組成物。
５．第１項ないし第４項のいずれか１項に記載の油性ボールペン用インキ組成物の２０℃における粘性指数ｎが、０．２〜０．６であることを特徴とする油性ボールペン用インキ組成物。 
６．インキ収容筒の先端部に、ボールを回転自在に抱持したボールペンチップを有し、前記インキ収容筒内に第１項ないし第５項のいずれか１項に記載の油性ボールペン用インキ組成物を収容してなることを特徴とする油性ボールペン。  」とする。
【発明の効果】
【０００９】
本発明は、アミド系溶剤、ポリアクリル酸樹脂を含んでなることで、擬塑性を付与するなどして、筆記時のインキ粘度を低くして、書き味を良好とし、筆跡にカスレや泣きボテがない油性ボールペン用インキ組成物およびそれを用いた油性ボールペンを得ることができた。
【発明を実施するための形態】
【００１０】
以下、本発明の実施の形態について、詳細に説明する。なお、本明細書において、配合を示す「部」、「％」、「比」などは特に断らない限り質量基準であり、含有量とは、インキ組成物の質量を基準としたときの構成成分の質量％である。
【００１１】
本明細書において、配合を示す「部」、「％」、「比」等は特に断らない限り質量基準である。
【００１２】
本発明の特徴は、油性ボールペン用インキ組成物に、アミド系溶剤、ポリアクリル酸樹脂を含んでなることを特徴とする。
【００１３】
油性ボールペン用インキ組成物に、アミド系溶剤、ポリアクリル酸樹脂を含んでなることで、擬塑性を付与し、筆記時のインキ粘度を低くして、書き味を良好に保つことが可能であることが解った。これは、前記アミド系溶剤と、ポリアクリル酸樹脂を含んでなることで、膨潤分散することで、擬塑性を付与することが可能となるためである。さらに、筆跡の泣きボテ、カスレがなく筆記性も向上することが可能であることが解った。
【００１４】
（アミド系溶剤）
本発明で用いるアミド系溶剤については、分子構造中に１つのカルボン酸アミド構造を含み、直鎖アルキル構造中にエーテル結合を有する化合物であり、後述するポリアクリル酸樹脂を、膨潤分散することで、擬塑性を付与することが可能とする働きをする溶剤であり、擬塑性を有することで、筆記時のインキ粘度を低くして、書き味を良好に保つことが可能であることが解った。特に、架橋型ポリアクリル酸樹脂を用いた場合は、アミド系溶剤によって、三次元網目構造を形成しやすく、より密な架橋構造を形成しやすいため、擬塑性を付与しやすく、効果的である。さらに、アミド系溶剤自体でも、従来よりも、潤滑性を向上しやすいため、より書き味を向上することができ、筆跡のカスレを抑制することが可能となる。また、金属材のボールペンチップに対して濡れづらいので、インキがチップ先端から這い上がなくなり、インキ残りが発生せず、筆跡の泣きボテを抑制することで、筆記性を向上することが可能である。
特に、ボールペンを用いた場合は、筆記時に強い剪断がかかりやすく、筆記時にボールの剪断などの衝撃により、一時的に擬塑性構造が解けることで、インキ粘度が低くなり、書き味を良好に保つことが可能であるため、ボールペンにおいて、好適に用いることが可能である。
【００１５】
アミド系溶剤については、具体的には、３−メトキシ−Ｎ，Ｎ−ジメチルプロパンアミド（沸点２１５℃）、３−ブトキシ−Ｎ，Ｎ−ジメチルプロパンアミド（沸点２５２℃）、３−エトキシ−Ｎ，Ｎ−ジメチルプロパンアミドなどのβ−アルコキシプロピオンアミド類、ホルムアミド（沸点２１０℃）、Ｎ，Ｎ−ジメチルホルムアミド（沸点１５３℃）、Ｎ，Ｎ−ジメチルアセトアミド（沸点１６５℃）、Ｎ，Ｎ−ジエチルホルムアミド（沸点１７７℃）、Ｎ，Ｎ−ジエチルアセトアミド（沸点１８５℃）などのホルムアルデヒド類などが挙げられる。よりポリアクリル酸樹脂を膨潤分散しやすく、擬塑性を付与しやすく、書き味を向上しやすいため、β−アルコキシプロピオンアミドを用いることが好ましく、さらに、ポリアクリル樹脂と安定しやすく、効果が得られやすいことを考慮すれば、３−メトキシ−Ｎ，Ｎ−ジメチルプロパンアミド、３−ブトキシ−Ｎ，Ｎ−ジメチルプロパンアミドを用いることが好ましく、最も好ましくは、３−メトキシ−Ｎ，Ｎ−ジメチルプロパンアミドである。
また、筆跡の乾燥性を良好とするには、沸点３００℃以下のアミド系溶剤を用いることが好ましく、より考慮すれば、沸点２７０℃以下のアミド系溶剤が好ましい。
【００１６】
前記アミド系溶剤の含有量は、油性ボールペンインキ組成物中の全溶剤の含有量に対して５０％以上とし、主溶剤として用いることが好ましい。これは、主溶剤として用いることで、その他の溶剤によって、ポリアクリル酸樹脂を膨潤分散するのを阻害してしまいやすく、擬塑性を付与への影響があり、書き味に影響しやすいためである。より書き味を考慮すれば、アミド系溶剤の含有量は、全溶剤の含有量に対して７０％以上が好ましく、９０％以上が好ましく、より好ましくは、溶剤としてアミド系溶剤のみを用いることが好ましい。
【００１７】
前記アミド系溶剤の含有量は、インキ組成物全量に対し、０．１〜８０質量％が好ましい。これは、０．１質量％より少ないと、ポリアクリル酸樹脂の膨潤分散効果が得られにくく、静止時のインキ粘度が高くなりづらく、インキ漏れを抑制しづらく、８０質量％を越えると、インキ経時安定性が劣りやすいためである。さらに、上記効果を考慮すれば、２０〜８０質量％が好ましく、より考慮すれば、４０〜８０質量％が好ましい。
【００１８】
（ポリアクリル酸樹脂）
本発明で用いるポリアクリル酸樹脂については、増粘剤として用いるものであり、アミド系溶剤と親和性があり、膨潤分散することで、擬塑性を有した、安定した増粘作用が得られる。さらに、書き味を考慮すれば、架橋型ポリアクリル酸樹脂を用いることが好ましい。これは、架橋型ポリアクリル酸樹脂自体で架橋構造を有しており、アミド系溶剤によって、立体的な三次元網目構造を形成しやすく、より密な架橋構造を形成しやすいため、擬塑性を付与しやすく、筆記時のインキ粘度が低くなりやすく、書き味を向上しやすいためである。特に、カルボキシビニルポリマーが好ましい。
【００１９】
また、ポリアクリル酸樹脂については、ポリアクリル酸樹脂中のカルボキシル基含有量は、アミド系溶剤と安定した増粘作用を得られることを考慮すれば、４０〜８０質量％であることが好ましく、より考慮すれば、５０〜７０質量％であることが好ましく、特に、アミド系溶剤として、β−アルコキシプロピオンアミドを用いた場合は、カルボキシル基含有量が、５５〜６５質量％であるポリアクリル酸樹脂を用いると、膨潤分散性に優れており、書き味を向上しやすいため、好ましい。
【００２０】
前記ポリアクリル酸樹脂の含有量は、インキ組成物全量に対し、０．１質量％より少ないと、膨潤性が十分ではなく、擬塑性が得られないため、書き味向上が得られづらく、５．０質量％を越えると、インキ中で膨潤分散性が劣りやすいため、インキ組成物全量に対し、０．１〜５．０質量％が好ましい。さらに、より書き味などを考慮すれば０．３〜３．０質量％が好ましく、より考慮すれば、０．６〜２．０質量％が好ましい。
【００２１】
本発明では、ポリアクリル酸樹脂に対する、アミド系溶剤の配合比（アミド系溶剤/ポリアクリル酸樹脂）が、質量基準で５〜１５０倍とすることが好ましく、２５〜１２０倍とすることがより好ましく、３５〜８０倍とすることが最も好ましい。これは、上記範囲だと、書き味、泣きボテ、カスレなどの筆記性をバランス良く向上することが可能である。
【００２２】
（着色剤）
本発明に用いる着色剤は、染料、顔料等、特に限定されるものではなく、適宜選択して使用することができる。染料、顔料を併用しても良い。
染料としては、油溶性染料、酸性染料、塩基性染料、含金染料などや、それらの各種造塩タイプの染料等として、酸性染料と塩基性染料との造塩染料、有機酸と塩基性染料との造塩染料、酸性染料と有機アミンとの造塩染料などの種類が挙げられる。これらの染料は、単独又は２種以上組み合わせて使用してもかまわない。染料としては、アミド系溶剤との相性による経時安定性を考慮して、少なくとも造塩染料を用いることが好ましく、さらに造塩結合が安定していることで経時安定性を保てることを考慮すれば、塩基性染料と有機酸との造塩染料、酸性染料との塩基性染料との造塩染料、酸性染料と有機アミンとの造塩染料を用いることが好ましく、より考慮すれば、塩基性染料と有機酸との造塩染料が好ましい。さらに、造塩染料を構成する有機酸については、フェニルスルホン基を有する有機酸であれば、金属に吸着し易い潤滑膜を形成しやすく、潤滑性を向上し、書き味やボール座の摩耗抑制を良好とするため好ましく、具体的には、アルキルベンゼンスルホン酸、ナフタレンスルホン酸、ナフタレンスルホン酸-ホルムアルデヒド縮合物、アルキルジフェニルエーテルジスルホン酸、ポリオキシエチレンアルキルフェニルエーテルリン酸が挙げられ、インキ中で長期安定することを考慮すれば、有機酸として、アルキルベンゼンスルホン酸を用いることが好ましい。
【００２３】
染料について、具体的には、バリファーストブラック１８０２、バリファーストブラック１８０５、バリファーストブラック１８０７、バリファーストバイオレット１７０１、バリファーストバイオレット１７０４、バリファーストバイオレット１７０５、バリファーストブルー１６０１、バリファーストブルー１６０５、バリファーストブルー１６１３、バリファーストブルー１６２１、バリファーストブルー１６３１、バリファーストレッド１３２０、バリファーストレッド１３５５、バリファーストレッド１３６０、バリファーストイエロー１１０１、バリファーストイエロー１１５１、ニグロシンベースＥＸＢＰ、ニグロシンベースＥＸ、ＢＡＳＥ  ＯＦ  ＢＡＳＩＣ  ＤＹＥＳ  ＲＯＢ−Ｂ、ＢＡＳＥ  ＯＦ  ＢＡＳＩＣ  ＤＹＥＳ  ＲＯ６Ｇ−Ｂ、ＢＡＳＥ  ＯＦ  ＢＡＳＩＣ  ＤＹＥＳ  ＶＰＢ−Ｂ、ＢＡＳＥ  ＯＦ  ＢＡＳＩＣ  ＤＹＥＳ  ＶＢ−Ｂ、ＢＡＳＥ  ＯＦ  ＢＡＳＩＣ  ＤＹＥＳ  ＭＶＢ−３（以上、オリエント化学工業（株）製）、アイゼンスピロンブラック  ＧＭＨ−スペシャル、アイゼンスピロンバイオレット  Ｃ−ＲＨ、アイゼンスピロンブルー  ＧＮＨ、アイゼンスピロンブルー  ２ＢＮＨ、アイゼンスピロンブルー  Ｃ−ＲＨ、アイゼンスピロンレッド  Ｃ−ＧＨ、アイゼンスピロンレッド  Ｃ−ＢＨ、アイゼンスピロンイエロー  Ｃ−ＧＮＨ、アイゼンスピロンイエロー  Ｃ−２ＧＨ、Ｓ．Ｐ．Ｔ．ブルー１１１、Ｓ．Ｐ．Ｔ．ブルーＧＬＳＨ−スペシャル、Ｓ．Ｐ．Ｔ．レッド５３３、Ｓ．Ｐ．Ｔ．オレンジ６、Ｓ．Ｂ．Ｎ．バイオレット５１０、Ｓ．Ｂ．Ｎ．イエロー５３０、Ｓ．Ｒ．Ｃ−ＢＨ（以上、保土谷化学工業（株）製）等が挙げられる。
【００２４】
また、顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、ジケトピロロピロール系、キノフタロン系、スレン系、トリフェニルメタン系、ペリノン系、ペリレン系、ジオキサジン系、メタリック顔料、パール顔料、蛍光顔料、蓄光顔料等が挙げられる。
【００２５】
着色剤としては、顔料を用いることが好ましい、これは、顔料を用いることで、ボールペンの場合は、ボールとチップ本体の隙間に顔料粒子が入り込むことで、ベアリングのような作用が働きやすく、金属接触を抑制することで、潤滑性を向上し、書き味を向上し、ボール座の摩耗を抑制する効果が得られやすいため、顔料を用いることが好ましい。本発明のように、アミド系溶剤やポリアクリル酸樹脂を用いて、筆記時のインキ粘度を低粘度化することで、書き味を向上できるため、顔料を用いることは好ましい。
【００２６】
着色剤の総含有量は、インキ組成物全量に対し、５〜４５質量％が好ましい。これは５質量％未満だと、濃い筆跡が得られにくい傾向があり、４５質量％を越えると、インキ中での溶解性に影響しやすい傾向があるためで、よりその傾向を考慮すれば、７〜３５質量％が好ましく、さらに考慮すれば、１０〜３０質量％である。
【００２７】
また、本発明においては、水を含んでなることが好ましい。これは、理由は定かではないが、水は、アミド系溶剤とポリアクリル酸樹脂とに親和性に優れており、アミド系溶剤とポリアクリル酸樹脂とによって膨潤分散をより安定させることで、安定した増粘作用が得られやすく、さらにボールの滑り性を向上しつつ、インキ吐出性を良好とし、点ムラ、泣きボテ、カスレなどを抑制し筆記性を向上しやすいためである。
【００２８】
前記水の含有量は、インキ組成物全量に対し、０．１質量％より少ないと、ボールの滑り性、インキ吐出性に影響しやすく、３０質量％を越えると、インキ中で溶解性が劣りやすいため、インキ組成物全量に対し、０．１〜３０質量％が好ましい。さらに、点ムラ、泣きボテ、カスレなどを抑制することを考慮すれば２〜２０質量％が好ましく、より考慮すれば、３〜１５質量％が好ましい。
【００２９】
（界面活性剤）
本発明においては、潤滑性を向上することで書き味を向上しやすく、さらにチップ先端部を大気中に放置した状態で、該チップ先端部が乾燥したときの書き出し性能を向上することを考慮すれば、界面活性剤を用いることが好ましい。これは、界面活性剤によって形成される潤滑層によって、潤滑性を向上しやすくし、さらに界面活性剤によって形成される被膜を柔らかくし、書き出し性能を改良しやすくすることができるためである。界面活性剤としては、脂肪酸、シリコーン系界面活性剤、フッ素系界面活性剤、リン酸エステル系界面活性剤などが挙げられる。その中でも、上記効果を考慮すれば、脂肪酸、シリコーン系界面活性剤、リン酸エステル系界面活性剤の中から１種以上を用いることが好ましい。
特に、ボールペンで用いる場合は、リン酸エステル系界面活性剤は、リン酸基を有することで金属類などのボールペンチップやボールに吸着しやすく、潤滑効果が得られやすいため、リン酸エステル系界面活性剤を用いることが好ましく、本発明で用いるアミド系溶剤、ポリアクリル酸樹脂を含んでなることで、金属材であるボールとボール座との間で極圧効果が得られやすいため、潤滑性をより向上しやすいため、好ましい。
【００３０】
前記界面活性剤のＨＬＢ値については、前記アミド系溶剤、ポリアクリル酸樹脂との相性を考慮して、アミド系溶剤、ポリアクリル酸樹脂との膨潤分散性を阻害しにくいため、ＨＬＢ値が５〜１７であることが好ましい。より膨潤分散性や、潤滑性、書き出し性能を向上することを考慮すれば、ＨＬＢ値が６〜１４であることが好ましい。さらに、潤滑性を考慮すれば、ＨＬＢ値が１２以下にすることが好ましく、ＨＬＢ値が６〜１２であることが好ましい。
尚、本発明で用いるＨＬＢ値は、グリフィン法、川上法などから求めることができる。特に、ノック式筆記具や回転繰り出し式筆記具等の出没式筆記具においては、キャップ式筆記具とは異なり、常時ペン先が外部に露出した状態であるため、筆記先端部の乾燥時の書き出し性能に影響しやすいため、上記ＨＬＢ値とした界面活性剤を用いることはより好ましい。
【００３１】
前記界面活性剤としては、具体的には、脂肪酸としては、オレイン酸、ステアリン酸、リノール酸などが挙げられ、シリコーン系界面活性剤としては、ジメチルシリコーン、メチルフェニルシリコーン、ポリエーテル変性シリコーン、高級脂肪酸エステル変性シリコーンなどが挙げられ、フッ素系界面活性剤としては、パーフルオロ基ブチルスルホン酸塩、パーフルオロ基含有カルボン酸塩、パーフルオロ基含有リン酸エステル、パーフルオロ基含有リン酸エステル型配合物、パーフルオロアルキルベタイン、パーフルオロアルキルアミンオキサイド化合物などが挙げられ、リン酸エステル系界面活性剤としては、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、ポリオキシエチレンアルキルエーテル又はポリオキシエチレンアルキルアリールエーテルのリン酸トリエステル、アルキルリン酸エステル、アルキルエーテルリン酸エステル或いはその誘導体等が挙げられる。また、リン酸エステル系界面活性剤を用いる場合は、酸価は、１５０以下とすることが好ましい、これは、ポリアクリル酸樹脂の安定した増粘作用を得られやすく、さらにリン酸エステル系界面活性剤による潤滑性の向上を発揮しやすくするためで、より安定した増粘作用や潤滑性を考慮すれば、酸価は３０〜１３０が好ましい、より考慮すれば、酸価は５０〜１２０が好ましい
なお、酸価については、試料１ｇ中に含まれる酸性成分を中和するのに要する水酸化カリウムのｍｇ数で表すものとする。
【００３２】
界面活性剤の含有量は、インキ組成物全量に対し、０．１〜５．０質量％がより好ましい。これは、０．１質量％より少ないと、所望の潤滑性が得られにくい傾向があり、５．０質量％を越えると、インキ経時が不安定性になりやすい傾向があるためであり、その傾向を考慮すれば、インキ組成物全量に対し、０．３〜３．０質量％が好ましく、より考慮すれば、０．５〜３．０質量％が、最も好ましい。
【００３３】
（有機アミン）
本発明では、ポリアクリル酸樹脂を有機アミンで中和安定させることで、十分に膨潤分散させて、安定した増粘作用を得たれやすいため、有機アミンを用いることが好ましい。さらに、リン酸エステル系界面活性剤を用いる場合でも、中和安定することで、インキ中で安定することで、書き味や書き出し性能を向上する効果が得られやすいため、好ましい。有機アミンとしては、オキシエチレンアルキルアミン、ポリオキシエチレンアルキルアミン等のエチレンオキシドを有するアミンや、ラウリルアミン、ステアリルアミン等のアルキルアミンや、ジステアリルアミン、ジメチルラウリルアミン、ジメチルステアリルアミン、ジメチルオクチルアミン等のジメチルアルキルアミン等の脂肪族アミン、ジエタノールアミン、トリエタノールアミンなどのアルカノールアミン等が挙げられ、その中でも、ポリアクリル酸樹脂との安定性を考慮すれば、エチレンオキシドを有するアミンが好ましい。
【００３４】
また、前記有機アミンとインキ中の他成分との反応性については、１級アミンが最も強く、次いで２級アミン、３級アミンと反応性が小さくなるので、インキ経時安定性を考慮して、２級アミンまたは３級アミンを用いることが好ましく、ポリアクリル酸樹脂を中和安定させることを考慮すれば、３級アミンが最も好ましい。これらは、単独又は２種以上混合して使用してもよい。
【００３５】
前記有機アミンのＨＬＢ値については、ＨＬＢ値が５〜１７であることが好ましい。これは、ポリアクリル酸樹脂を中和安定させ、アミド系溶剤との膨潤分散を安定化することで、安定した増粘作用が得られるためである。より、中和安定させ、膨潤分散性を向上することを考慮すれば、ＨＬＢ値が６〜１７であることが好ましく、さらに、考慮すれば、ＨＬＢ値が７〜１６であることが好ましい。
【００３６】
本発明では、ポリアクリル酸樹脂に対する、有機アミンの配合比（有機アミン/ポリアクリル酸樹脂）が、質量基準で０．１〜１０倍とすることが好ましく、０．３〜５倍とすることがより好ましく、０．５〜３倍とすることが最も好ましい。これは、ポリアクリル酸樹脂を中和安定させ、アミド系溶剤との膨潤分散を安定化することで、安定した増粘作用が得られるためである。
【００３７】
また、（ポリアクリル酸樹脂＋界面活性）に対する、有機アミンの配合比（有機アミン/（ポリアクリル酸樹脂＋界面活性剤））が、質量基準で０．０１〜５倍とすることが好ましく、０．１〜３倍とすることがより好ましく、０．３〜２倍とすることが最も好ましい。これは、上記範囲だと、ポリアクリル酸樹脂を中和安定させ、アミド系溶剤との膨潤分散を安定化しやすく、界面活性剤を用いる場合でも、中和安定することで、書き味や書き出し性能を向上する効果が得られやすいためである。
【００３８】
前記有機アミンの含有量は、前記ポリアクリル酸樹脂、リン酸エステル系界面活性剤との中和安定性を考慮すれば、インキ組成物全量に対し、０．１〜１０質量％が好ましく、さらに前記リン酸エステル系界面活性剤に対する中和を考慮すれば、０．１〜５質量％が好ましく、より考慮すれば、０．５〜３質量％が好ましい。
【００３９】
本発明では、アミド系溶剤以外の有機溶剤を用いても良く、具体的には、エチレングリコールモノメチルエーテル、エチレングリコールモノエチルエーテル、エチレングリコールモノブチルエーテル、エチレングリコールジメチルエーテル、エチレングリコールモノフェニルエーテル、プロピレングリコールモノメチルエーテル、プロピレングリコールモノエチルエーテル、ジエチレングリコールジメチルエーテル、３−メトキシブタノール、３−メトキシ−３−メチルブタノール等のグリコールエーテル溶剤、ジエチレングリコール、トリエチレングリコール、ポリエチレングリコール、プロピレングリコール、ジプロピレングリコール、ブチレングリコール、エチレングリコール等のグリコール溶剤、ベンジルアルコール、メタノール、エタノール、１−プロパノール、２−プロパノール、イソプロパノール、イソブタノール、ｔ−ブタノール、プロパギルアルコール、アリルアルコール、３−メチル−１−ブチン−３−オール、エチレングリコールモノメチルエーテルアセタートやその他の高級アルコール等のアルコール溶剤など、油性インキとして一般的に用いられる有機溶剤が例示できる。
【００４０】
また、有機溶剤の含有量は、溶解性、筆跡乾燥性、にじみ等を向上することを考慮すると、インキ組成物全量に対し、１０〜９０質量％が好ましく、チップ先端での乾燥性を考慮すれば、２０〜９０質量％が好ましく、より好ましくは４０〜７０質量％である。
【００４１】
（樹脂）
また、本発明では、インキ粘度調整剤、インキ漏れ抑制を向上するために、樹脂を用いても良い。樹脂としては、ポリビニルブチラール樹脂、ケトン樹脂、ポリアセタール樹脂、ポリビニルアルコール樹脂、セルロース樹脂、テルペン樹脂、アルキッド樹脂、フェノキシ樹脂、ポリ酢酸ビニル樹脂、ポリビニルピロリドン樹脂、エチレンオキサイド重合体などが挙げられる。
ここで、ポリビニルブチラール樹脂は、ポリビニルアルコール(ＰＶＡ) をブチルアルデヒド(ＢＡ) と反応させたものであり、ブチラール基、アセチル基、水酸基を有した構造である。 
【００４２】
樹脂の総含有量は、インキ組成物全量に対し、０．１質量％より少ないと、インキ漏れ抑制が得られづらく、３０質量％を越えると、インキ中で溶解性が劣りやすいため、インキ組成物全量に対し、０．１〜３０質量％が好ましい。さらに、よりインキ漏れ抑制などを考慮すれば３〜２０質量％が好ましい。
【００４３】
本発明の油性ボールペン用インキ組成物のインキ粘度は、特に限定されるものではないが、アミド系溶剤、ポリアクリル酸樹脂を用いる場合は、擬塑性を付与することで、インキ粘度を低くして、書き味や泣きボテ、カスレなどの筆記性を向上しやすいため、２０℃、剪断速度２０ｓｅｃ−１（筆記時）におけるインキ粘度が７０００ｍＰａ・ｓ以下が好ましく、より書き味、筆記性を考慮すれば、インキ粘度が５０００ｍＰａ・ｓ以下が好ましく、より考慮すれば、インキ粘度が３０００ｍＰａ・ｓ以下が好ましい。また、インキ漏れ抑制、インキ追従性を考慮すれば、２０℃、剪断速度０．１８ｓｅｃ−１（静止時）におけるインキ粘度が１００００〜６００００ｍＰａ・ｓが好ましく、より考慮すれば、１５０００〜５００００ｍＰａ・ｓが好ましい。
また、ノック式筆記具や回転繰り出し式筆記具等の出没式筆記具においては、インキ漏れ抑制をより考慮する必要があるため、効果的である。
【００４４】
本発明のように、アミド系溶剤、ポリアクリル酸樹脂を用いる場合は、粘性指数ｎは、Ｓ＝αＤｎで示される粘性式中のｎを指す。なお、Ｓは剪断応力（ｄｙｎ／ｃｍ２＝０．１Ｐａ）、Ｄは剪断速度（ｓ−１）、αは粘性係数を示す。粘性指数ｎは、２０℃において、ブルックフィールド株式会社製粘度計  ビスコメーターＲＶＤＶII＋Ｐｒｏ  ＣＰ−５２スピンドルを使用して、インキ粘度を測定して、算出することができる。
粘性指数ｎについては、書き味、泣きボテ、カスレなどの筆記性を考慮すれば、粘性指数ｎ＝０．２〜０．６とすることが好ましく、書き味、泣きボテ、カスレなどの筆記性のバランスを考慮すれば、粘性指数ｎ＝０．３〜０．５５とすることが好ましく、より考慮すれば０．３５〜０．５０が好ましい。
【００４５】
（ボールペンチップ）
また、ボールペンチップのボールの縦軸方向の移動量が、３〜２５μｍとするのが好ましい。これは、３μｍ未満であると、筆跡のカスレ、泣きボテ、点ムラなどの筆記性、書き味に影響しやすく、２５μｍを越えると、泣きボテ、インキ追従性能、インキ漏れ抑制に影響が出やすくなるためで、より考慮すれば、３〜２０μｍとするのが好ましく、より考慮すれば、前記縦軸方向の移動量を５〜１６μｍとするのが好ましい。
【００４６】
ボールペンチップのボール表面の算術平均粗さ（Ｒａ）については、０．１〜１２ｎｍとすることが好ましい。これは、算術平均粗さ（Ｒａ）が０．１ｎｍ未満だと、ボール表面に十分にインキが載りづらく、筆跡にカスレ、点ムラなどが発生しやすく、算術平均粗さ（Ｒａ）が１２ｎｍを越えると、ボール表面が粗すぎて、ボールとボール座の回転抵抗が大きいため、書き味が劣りやすく、さらに、筆跡のカスレ、泣きボテ、点ムラなどの筆記性に影響が出やすくなるためである。また、前記算術平均粗さ（Ｒａ）が０．１〜１０ｎｍであると、ボール表面にインキが載りやすいため好ましく、より考慮すれば、２〜８ｎｍが好ましい。なお、表面粗さの測定は（セイコーエプソン社製の機種名ＳＰＩ３８、００Ｎ）で求めることができる。
【００４７】
また、ボールに用いる材料は、特に限定されるものではないが、タングステンカーバイドを主成分とする超硬合金ボール、ステンレス鋼などの金属ボール、炭化珪素、窒化珪素、アルミナ、シリカ、ジルコニアなどのセラミックスボール、ルビーボールなどが挙げられる。
【００４８】
また、ボ−ルペンチップの材料は、ステンレス鋼、洋白、ブラス（黄銅）、アルミニウム青銅、アルミニウムなどの金属材、ポリカーボネート、ポリアセタール、ＡＢＳなどの樹脂材が挙げられるが、ボール座の摩耗、経時安定性、コストを考慮するとステンレス製のチップ本体とすることが好ましい。
【００４９】
実施例１
実施例１の油性ボールペン用インキ組成物は、ディスパー攪拌機を用いて、６０℃にてアミド系溶剤、ポリアクリル酸を採取して攪拌し、その後、着色剤、リン酸エステル系界面活性剤、有機アミンを採取し、攪拌して溶解させた後、室温冷却して油性ボールペン用インキ組成物を得た。
ポリアクリル酸樹脂に対する、有機アミンの配合比（有機アミン/ポリアクリル酸樹脂）は、１．６倍であった。（ポリアクリル酸樹脂＋界面活性）に対する、有機アミンの配合比（有機アミン/（ポリアクリル酸樹脂＋界面活性剤））は、０．５８倍であった。
具体的な配合量は下記の通りである。尚、ブルックフィールド株式会社製粘度計  ビスコメーターＲＶＤＶII＋Ｐｒｏ  ＣＰ−５２スピンドルを使用して、実施例１のインキ粘度を測定したところ、２０℃の環境下、剪断速度０．１８ｓｅｃ−１、インキ粘度＝４８５００ｍＰａ・ｓ、２０℃の環境下、剪断速度２０ｓｅｃ−１でインキ粘度＝２５００ｍＰａ・ｓであった。また、粘性指数ｎは、０．３７であった。
【００５０】
実施例１（インキ配合）
着色剤（染料、塩基性染料と有機酸との造塩染料）          １０．０質量％
着色剤（染料、酸性染料とアミンとの造塩染料）            １０．０質量％
アミド系溶剤（β−アルコキシプロピオンアミド類：３−メトキシ−Ｎ，Ｎ−ジメチルプロパンアミド）                                          ７４．８質量％
架橋型ポリアクリル酸樹脂                                １．２５質量％
界面活性剤（リン酸エステル系界面活性剤）                  ２．０質量％
有機アミン（ＨＬＢ値：１５）                              ２．０質量％
【００５１】
実施例２〜１８
表１に示すように、インキ成分を変更した以外は、実施例１と同様な手順で実施例２〜１８の油性ボールペン用インキ組成物を得た。表に測定、評価結果を示す。 
【００５２】
比較例１〜４
表に示すように、インキ成分を変更した以外は、実施例１と同様の手順で、比較例１〜４の油性ボールペン用インキ組成物を得た。表に測定、評価結果を示す。 
【表１】
2020097645.tif 000002
【表２】
2020097645.tif 000003
【表３】
2020097645.tif 000004
【００５３】
試験および評価
実施例１〜１８および比較例１〜４で作製した油性ボールペン用インキ組成物（０．２７ｇ）を、インキ収容筒（ポリプロピレン）に、ボール径がφ０．７ｍｍのボールを回転自在に抱持したボールペン用チップ（チップ内にボールを直接チップ先端縁の内壁に押圧したコイルスプリングを有する、ボールの軸方向の移動量：８μｍ、ボール表面の算術平均粗さ（Ｒａ）：５ｎｍ）を装着した油性ボールペン用レフィルに充填し、油性ボールペンを作製した。筆記試験用紙として筆記用紙ＪＩＳ  Ｐ３２０１を用いて以下の試験および評価を行った。
【００５４】
書き味：手書きによる官能試験を行い評価した。
非常に滑らかなもの                        ・・・◎
滑らかであるもの                          ・・・○
滑らかさが、やや劣るもの                  ・・・△
重いもの                                  ・・・×
【００５５】
泣き・ボテ試験（筆記性試験１）：荷重２００ｇｆ、筆記角度７０°、４ｍ／ｍｉｎの走行試験機にて、１００ｍ筆記試験後の筆跡を観察した。
筆跡に泣き・ボテがない、または少ないもの                       ・・・◎ 
筆跡に泣き・ボテが若干あるが、実用上問題ないレベルのもの       ・・・○ 
筆跡に泣き・ボテがあり、実用上に影響があるもの                 ・・・△ 
筆跡に泣き・ボテが多いもの                                     ・・・× 
【００５６】
カスレ試験（筆記性試験２）：荷重２００ｇｆ、筆記角度７０°、４ｍ／ｍｉｎの走行試験機にて、１００ｍ筆記試験後の筆跡を観察した。
筆跡にカスレ、点ムラがない、または少ないもの                 ・・・◎
筆跡にカスレ、点ムラが若干あるが、実用上問題ないレベルのもの ・・・○
筆跡にカスレ、点ムラがあり、実用上に影響があるもの           ・・・△
筆跡にカスレ、点ムラが多いもの                               ・・・×
【００５７】
実施例１〜１８では、書き味、泣き・ボテ試験（筆記性試験１）、カスレ試験（筆記性試験２）ともに良好な性能が得られた。
尚、ブルックフィールド株式会社製粘度計  ビスコメーターＲＶＤＶII＋Ｐｒｏ  ＣＰ−５２スピンドルを使用して、実施例２、３、９のインキ粘度を測定し、粘性指数ｎを算出した。
実施例２では、２０℃の環境下、剪断速度０．１８ｓｅｃ−１、インキ粘度＝４３１００ｍＰａ・ｓ、２０℃の環境下、剪断速度２０ｓｅｃ−１でインキ粘度＝２０００ｍＰａ・ｓ、粘性指数ｎは、０．３５であった。
実施例３では、２０℃の環境下、剪断速度０．１８ｓｅｃ−１、インキ粘度＝２３１００ｍＰａ・ｓ、２０℃の環境下、剪断速度２０ｓｅｃ−１でインキ粘度＝１５００ｍＰａ・ｓ、粘性指数ｎは、０．４２であった。
実施例９では、２０℃の環境下、剪断速度０．１８ｓｅｃ−１、インキ粘度＝４５２００ｍＰａ・ｓ、２０℃の環境下、剪断速度２０ｓｅｃ−１でインキ粘度＝２２５０ｍＰａ・ｓ、粘性指数ｎは、０．３６であった。
【００５８】
比較例１、２では、アミド系溶剤を用いなかったため、ポリアクリル酸樹脂が膨潤分散できず、書き味、泣き・ボテ試験（筆記性試験１）、カスレ試験（筆記性試験２）では、十分な効果が得られなかった。
【００５９】
比較例３では、ポリアクリル酸樹脂を用いず、比較例４では、剪断減粘性付与剤として、脂肪酸アマイドワックスを用いたが、書き味、泣き・ボテ試験（筆記性試験１）、カスレ試験（筆記性試験２）では、十分な効果が得られなかった。 
【００６０】
また、ノック式筆記具や回転繰り出し式筆記具等の出没式筆記具（出没式ボールペン）を用いた場合では、筆跡カスレの影響が出やすいため、本発明のような前記アミド系溶剤、ポリアクリル酸樹脂を含んだ油性ボールペン用インキ組成物を用いると効果的である。
【００６１】
また、インキ漏れ抑制や、書き出し性能（筆跡カスレ）を向上するためには、ボールペンチップ先端に回転自在に抱持したボールを、コイルスプリングにより直接又は押圧体を介してチップ先端縁の内壁に押圧して、筆記時の押圧力によりチップ先端縁の内壁とボールに間隙を与えインキを流出させる弁機構を具備し、チップ先端の微少な間隙も非使用時に閉鎖することが好ましい。
【００６２】
また、本実施例では、便宜上、軸筒内に、筆記具用インキ組成物を直に収容した油性ボールペン用レフィルを収容した油性ボールペンを例示しているが、本発明の筆記具は、軸筒をインキ収容筒とし、軸筒内に、筆記具用インキ組成物を直に収容した直詰め式のボールペン、マーキングペン、サインペンとした筆記具であってもよい。
また、本実施例では便宜上、線材を切削によって形成したボールペンチップを例示しているが、パイプ材を押圧加工によって形成するボールペンチップであってもよい。
【産業上の利用可能性】
【００６３】
本発明は、筆記具として利用でき、さらに詳細としては、キャップ式、出没式等の筆記具としてボールペンとして広く利用することができる。